(57)【要約】【目的】色彩や意匠性にバリエーションを持たせた金属の蒸着フィルムを得る。【構成】金属蒸着層（２）を有するフィルム（３）に粘着剤層（４）を塗布してなるガラス板貼着フィルムであって、前記粘着剤層（４）に染料、顔料、金属粉のうち少なくとも１種類以上を混入させたことを特徴とする。金属蒸着層（２）は透明フィルム（１）で覆われているのが好ましい。粘着剤層（４）は、使用前は離型紙（５）で覆っておくのが好ましい。前記粘着剤層（４）に混入する金属粉としてはアルミニウムが好ましい。【選択図】  図１
2004216746.tif 000002
【特許請求の範囲】
【請求項１】
金属蒸着層（２）を有するプラスチックフィルム（３）に粘着剤層（４）を塗布してなるガラス板貼着フィルムであって、前記粘着剤層（４）に染料、顔料、金属粉のうち少なくとも１種類以上を混入させたことを特徴とするガラス板貼着フィルム。
【請求項２】
粘着剤層（４）が離型紙（５）で覆われている請求項１記載のガラス板貼着フィルム。
【請求項３】
金属蒸着層（２）が透明フィルム（１）で覆われている請求項１又は２記載のガラス板貼着フィルム。
【請求項４】
前記粘着剤層（４）に混入する金属粉がアルミニウムである請求項１ないし３のいずれかに記載のガラス板貼着フィルム。
【発明の詳細な説明】
【０００１】
【発明の属する技術分野】
本発明は、ガラス面に脱着自由に付着させることができるガラス板貼着フィルムに関する。本発明のガラス板貼着フィルムは、自動車、バス、電車等の車両の窓ガラス、家屋の窓ガラス等に脱着可能に貼り付けて、赤外線を遮断する遮熱フィルム、保護フィルム、印刷フィルム、屋外用マーキングフィルム、合わせガラスの中間層フィルム等として用いることができる。
【０００２】
【従来の技術】
従来、前記目的でガラス板表面に貼着するためのシート板としては、金属の蒸着フィルムに粘着剤層を塗布した構造のものがある。熱線を反射させるためには、使用する金属も限られてくるので、ガラスの内側から見ても外側から見ても、外観が単調な金属色だけで商品化されていた。
【０００３】
【発明が解決しようとする課題】
現代の多様なニーズに対応するには色彩や意匠性にバリエーションを持たせる必要があるが、現状ではこの要請に十分に応えることができない。本発明はこの問題を解決するために行われたもので、さまざまな色彩を有するガラス板貼着フィルムを提供することを目的とする。
【０００４】
【課題を解決するための手段】
本発明のガラス板貼着フィルムは、金属蒸着層を有するプラスチックフィルムに粘着剤層を塗布してなるものであって、前記粘着剤層に染料、顔料、金属粉のうち少なくとも１種類以上を混入させたことを特徴とする。
【０００５】
【発明の実施の態様】
本発明のガラス板貼着フィルムに用いるプラスチックフィルムとしては、透明が好ましく、ポリエステルフィルムが代表として挙げられる。この他、ポリカーボネート、ポリプロピレン、ポリ塩化ビニル、ポリメタクリレート等のプラスチックを代用しても差し支えない。これらのプラスチックフィルムの製法は特に限定されるものではなく、例えば、押出し、二軸延伸、熱固定により製造される。
【０００６】
本発明のガラス板貼着フィルムの厚さは特に制限はないが、ガラス窓の貼合用としては通常０．０１〜２ｍｍ、より好ましくは０．０２〜１ｍｍの範囲が適している。
【０００７】
金属蒸着層は、フィルムの少なくとも片側に設ける。蒸着させる金属としては、例えばＡｌ、Ｚｎ、Ｓｎ、Ｎｉ、Ｃｒ、Ａｕ、Ａｇ、Ｐｔ、Ｃｕ、Ｔｉ、Ｉｎ等、あるいはこれらを主体とする合金およびＴｉＯ２、ＴｉＯ、Ｉｎ２Ｏ３、ＳｉＯ２、ＳｉＯ、ＺｎＳ、ＣｕＯ、ＣｕＯ２、Ａｌ２Ｏ３等、あるいはこれらの混合物が挙げられる。これらの金属および／または金属化合物の薄膜層は、一層または二層以上積層することが可能であり、薄膜層の厚みは上記金属および／または金属化合物の種類や積層構成により異なるが、通常、５０〜１０００ｎｍ、より好ましくは１００〜５００ｎｍの範囲が適している。上記金属および／または金属化合物の薄膜形成方法としては、真空蒸着、スパッタリング、イオンプレーティング等の物理的蒸着方法があり、特に真空蒸着法が本用途に適する薄膜で低コストの蒸着フィルムを得るのに最適である。これらのほかに、金属単体についてはメッキ法、熱分解法等の薄膜形成法が有用であり、金属化合物については化学蒸着法やコーティング法等の薄膜形成法が有用である。
【０００８】
このプラスチックフィルムは粘着剤層を有する。本発明の特徴は、この粘着剤層に染料、顔料、金属粉のうち少なくとも１種類以上を混入させたことである。
【０００９】
粘着剤層に混入させる染料としては、例えば、アゾ染料、アントラキノン染料、インジゴイド染料、フタロシアニン染料、カルボニウム染料、キノンイミン染料、メチン染料、キノリン染料、ニトロ染料、ニトロソ染料、ベンゾキノン染料、ナフトキノン染料、ナフタルイミド染料、ベリノン染料などから選択することができる。
【００１０】
粘着剤層に混入させる顔料としては、カーボンブラック、チタンホワイト、チタンブラック、亜鉛華、べんがら、酸化クロム、鉄黒、コバルトブルー、アルミナホワイト、酸化鉄黄、ビリジアン、硫化亜鉛、リトポン、カドミウムイエロー、朱、ガドミウムレッド、黄鉛、モリブデードオレンジ、ジンククロメート、ストロンチウムクロメート、ホワイトカーボン、クレー、タルク、群青、沈降性硫酸バリウム、バライト粉、炭酸カルシウム、鉛白、紺青、マンガンバイオレット、アルミニウム粉、真鍮粉等の無機顔料、Ｃ．Ｉ．顔料  イエロー１、Ｃ．Ｉ．顔料イエロー３、Ｃ．Ｉ．顔料  イエロー１２、Ｃ．Ｉ．顔料  イエロー１３、Ｃ．Ｉ．顔料  イエロー１４、Ｃ．Ｉ．顔料  イエロー１７、Ｃ．Ｉ．顔料  イエロー３４、Ｃ．Ｉ．顔料  イエロー５５、Ｃ．Ｉ．顔料  イエロー７４、Ｃ．Ｉ．顔料  イエロー８３、Ｃ．Ｉ．顔料  イエロー９５、Ｃ．Ｉ．顔料  イエロー１６６、Ｃ．Ｉ．顔料  イエロー１６７、Ｃ．Ｉ．顔料  レッド５、Ｃ．Ｉ．顔料  レッド２２、Ｃ．Ｉ．顔料  レッド３８、Ｃ．Ｉ．顔料  レッド４８、Ｃ．Ｉ．顔料  レッド４９、Ｃ．Ｉ．顔料  レッド５３、Ｃ．Ｉ．顔料  レッド５７、Ｃ．Ｉ．顔料  レッド８１、Ｃ．Ｉ．顔料  レッド１０４、Ｃ．Ｉ．顔料  レッド１４６、Ｃ．Ｉ．顔料  レッド２４５、Ｃ．Ｉ．顔料  ブルー１、Ｃ．Ｉ．顔料ブルー１５、Ｃ．Ｉ．顔料  ブルー２７、Ｃ．Ｉ．顔料  バイオレット１、Ｃ．Ｉ．顔料  バイオレット３、Ｃ．Ｉ．顔料  バイオレット１９、Ｃ．Ｉ．顔料バイオレット２３、Ｃ．Ｉ．顔料  バイオレット５０、Ｃ．Ｉ．顔料  オレンジ５、Ｃ．Ｉ．顔料オレンジ  １３、Ｃ．Ｉ．顔料オレンジ１６、Ｃ．Ｉ．顔料グリーン  ７等の有機顔料等から１種又は複数種の組合わせで用いられる。
【００１１】
粘着剤層に混入させる金属粉としては、Ａｌ、Ｃｕ、Ａｇ、Ｃｒ、Ｓｎ等があるが、中でもＡｌが好ましい。
【００１２】
これら染料、顔料、金属粉の１つあるいは複数を粘着剤中に好ましくは均一に練り込むようにする。微粉末材料の大きさと練り込み量は、粘着剤層を形成したときに、基材としてのプラスチックフィルムと該粘着剤層とを含めて、その可視光線透過率が５％〜６０％となるように選定する。好ましくは、可視光線透過率が３０％以下となるように選定する。可視光線透過率が７０％以上の場合には隠蔽性が不十分となる。具体的な染料、顔料、金属粉の使用量は、粘着剤の使用量は２０ｇ／ｍ２に対し、染料又は顔料は０．１−３ｇ／ｍ２、金属粉０．０５−０．３ｇ／ｍ２程度である。
【００１３】
粘着剤層の厚さは１０〜４０ミクロン程度が好ましく、これより薄い場合には十分な粘着力が得られず、これより厚い場合には溶剤等との接触面積が増大して粘着力が低下する恐れがある。通常、２５ミクロン程度が好ましい。
【００１４】
金属蒸着層は前記プラスチックフィルムと同じ材質の透明フィルムで覆うのが好ましい。また、使用直前までは粘着剤層を離型紙で覆っておくのが好ましい。
【００１５】
【実施例】
以下、添付の図面に基づき、本発明の実施例を説明する。
【００１６】
図１は、ガラス板貼着前のガラス板貼着フィルムである。右（最外層側）から左（ガラス板側）に向かって、透明フィルム層１、金属蒸着層２、透明フィルム層３、粘着剤層４、離型紙層５からなる。
【００１７】
透明フィルム層１及び透明フィルム層３はポリエステルフィルムである。金属蒸着層はＡｌである。粘着剤層にはＡｌ粉と濃ブルー顔料を混入させた。使用量は、粘着剤２０ｇ／ｍ２に対して、Ａｌ粉０．１ｇ／ｍ２、コバルトブルー顔料２．０ｇ／ｍ２である。離型紙５を剥離してガラス板６に貼着した（図２）。このガラス板貼着フィルムはガラスの外側から見ればアルミの金属色で、ガラスの内側から見れば濃ブルーである。
【００１８】
【発明の効果】
本発明のガラス板貼着フィルムは、金属蒸着フィルムに粘着剤層を塗布してなるものであって、前記粘着剤層に染料、顔料、金属粉のうち少なくとも１種類を混入させている。そのため、ガラスの内側から見ると、さまざまな色彩を有する金属蒸着フィルムが得られる。したがって、ファション性を求める多方面の多様なニーズに対応することができる。
【００１９】
【図面の簡単な説明】
【図１】ガラス板貼着前のガラス板貼着フィルムの側面図である。
【図２】ガラス板貼着後のガラス板貼着フィルムの側面図である。
【符号の説明】
１              透明フィルム
２              金属蒸着層
３              プラスチックフィルム
４              粘着剤層
５              離型紙
【図１】
2004216746.tif 000003
【図２】
2004216746.tif 000004
【手続補正書】
【提出日】平成15年1月27日(2003.1.27)
【手続補正１】
【補正対象書類名】明細書
【補正対象項目名】００１８
【補正方法】変更
【補正の内容】
【００１８】
【発明の効果】
本発明のガラス板貼着フィルムは、金属蒸着フィルムに粘着剤層を塗布してなるものであって、前記粘着剤層に染料、顔料、金属粉のうち少なくとも１種類を混入させている。そのため、ガラスの外側から見ると、さまざまな色彩を有する金属蒸着フィルムが得られる。したがって、ファション性を求める多方面の多様なニーズに対応することができる。